【手続補正書】
【提出日】平成29年5月11日(2017.5.11)
【手続補正１】
【補正対象書類名】特許請求の範囲
【補正対象項目名】全文
【補正方法】変更
【補正の内容】
【特許請求の範囲】
【請求項１】
金属成分の表面の防蝕被覆の方法であって、金属成分の表面をジルコニウムおよび／またはチタニウム元素の水溶性化合物を含有する酸性水性組成物と接触させることにより防蝕処理し、これにより、少なくとも１０ｍｇ／ｍ２のジルコニウムおよび／またはチタニウム層密度を金属成分の表面上に直接形成し、反応リンスを、前記化成処理後に中間リンス工程および／または乾燥工程を伴いまたは伴わずに行い、前記反応リンスを、金属成分の化成処理表面と、少なくとも１つの表面活性物質を含有し、８以上１０以下のｐＨを有し、および該表面活性物質としてアルコキシル化アルキルアルコールから選択される少なくとも１つのノニオン界面活性剤を含有する水性組成物と接触させることにより行い、次いでこのように処理した金属成分の表面を、中間リンス工程および／または乾燥工程を伴いまたは伴わずに電気浸漬被覆により処理することを特徴とする、方法。
【請求項２】
ノニオン界面活性剤は、少なくとも８、好ましくは少なくとも１０、特に好ましくは少なくとも１２であるが好ましくは１８以下、特に好ましくは１６以下であるＨＬＢ値を有することを特徴とする、請求項１に記載の方法。
【請求項３】
アルコキシル化アルキルアルコールは、好ましくは末端基キャップされ、特に好ましくはアルキル基で末端基キャップされ、好ましくは８個以下の炭素原子、特に好ましくは４個以下の炭素原子を含有することを特徴とする、請求項１または２に記載の方法。
【請求項４】
ノニオン界面活性剤は、好ましくは末端基キャップされ、特に好ましくはアルキル基で末端基キャップされ、好ましくは８個以下の炭素原子、特に好ましくは４個以下の炭素原子を含有するアルコキシル化脂肪族アミンから更に選択されることを特徴とする、請求項１〜３のいずれかに記載の方法。
【請求項５】
アルコキシル化アルキルアルコール、またはアルコキシル化アルキルアルコールおよび脂肪族アミンは、エトキシル化および／またはプロポキシル化形態で存在し、アルキレンオキシド単位の数は全体で２０以下、好ましくは１６以下であるが好ましくは少なくとも４、特に好ましくは少なくとも８であることを特徴とする、請求項１〜４のいずれかに記載の方法。
【請求項６】
アルコキシル化アルキルアルコール、またはアルコキシル化アルキルアルコールおよびアルコキシル化脂肪族アミンのアルキル基は、飽和、および好ましくは非分枝状であり、アルキル基中の炭素原子の数は６以上、好ましくは１０以上であるが２４以下、好ましくは２０以下であることを特徴とする、請求項１〜５のいずれかに記載の方法。
【請求項７】
反応リンスにおける表面活性物質の量は、２０ｐｐｍを超え、好ましくは５０ｐｐｍを超えるが好ましくは１重量％以下であることを特徴とする、請求項１〜６のいずれかに記載の方法。
【請求項８】
反応リンスの水性組成物は、水中に溶解し、ＰＯ４として計算されるホスフェートを１ｇ／ｋｇ未満、好ましくは０．１ｇ／ｋｇ未満、特に好ましくは０．０１ｇ／ｋｇ未満含有することを特徴とする、請求項１〜７のいずれかに記載の方法。
【請求項９】
反応リンスの水性組成物は、各元素を基準に２０ｐｐｍ未満、好ましくは１０ｐｐｍ未満、特に好ましくは１ｐｐｍ未満の第ＩＩＩＢ、ＩＶＢ、ＶＩＢ亜族の元素および／またはバナジウム元素の水溶性化合物を含有し、好ましくは、上記元素を基準に合計２０ｐｐｍ未満のこれらの水溶性化合物が存在することを特徴とする、請求項１〜８のいずれかに記載の方法。
【請求項１０】
反応リンスの水性組成物は、各元素を基準に５０ｐｐｍ未満、好ましくは１０ｐｐｍ未満、特に好ましくは５ｐｐｍのＣｏ、Ｎｉ、Ｃｕおよび／またはＳｎ元素の水溶性化合物を含有し、好ましくは、上記元素を基準に合計５０ｐｐｍ未満のこれらの水溶性化合物が存在することを特徴とする、請求項１〜９のいずれかに記載の方法。
【請求項１１】
リンス工程を、好ましくはリンス工程も乾燥工程も、化成処理および反応リンスの間に行わないことを特徴とする、請求項１〜１０のいずれかに記載の方法。
【請求項１２】
化成処理のための酸性水性組成物中のジルコニウムおよび／またはチタニウム元素の水溶性化合物は、ジルコニウムおよび／またはチタニウム元素の弗素酸ならびにその塩から選択されることを特徴とする、請求項１〜１１のいずれかに記載の方法。
【請求項１３】
化成処理のための酸性水性組成物は、ＰＯ４を基準に少なくとも０．２ｇ／ｍ２の層密度を有するホスフェート層を含有しないことを特徴とする、請求項１〜１２のいずれかに記載の方法。
【請求項１４】
化成処理のための酸性水性組成物は、各シラノールを基準に計算されるシランを０．００５ｇ／Ｌ未満、好ましくは０．００２ｇ／Ｌ未満、特に好ましくは０．００１ｇ／Ｌ未満含有することを特徴とする、請求項１〜１３のいずれかに記載の方法。
【請求項１５】
乾燥工程は、反応リンス後および電気浸漬被覆前に行わないことを特徴とする、請求項１〜１４のいずれかに記載の方法。
【請求項１６】
金属成分はスチールおよび／または亜鉛鍍金鋼の表面を少なくとも部分的に有することを特徴とする、請求項１〜１５のいずれかに記載の方法。
【手続補正２】
【補正対象書類名】明細書
【補正対象項目名】００６２
【補正方法】変更
【補正の内容】
【００６２】
【表１】
2016527391.tif 000001
本発明の好ましい態様は、以下を包含する。
［１］金属成分の表面の防蝕被覆の方法であって、金属成分の表面をジルコニウムおよび／またはチタニウム元素の水溶性化合物を含有する酸性水性組成物と接触させることにより防蝕処理し、これにより、少なくとも１０ｍｇ／ｍ２のジルコニウムおよび／またはチタニウム層塗膜を金属成分の表面上に直接形成し、反応リンスを、前記化成処理後に中間リンス工程および／または乾燥工程を伴いまたは伴わずに行い、前記反応リンスを、金属成分の化成処理表面と少なくとも１つの表面活性物質を含有する水性組成物と接触させることにより行い、次いでこのように処理した金属成分の表面を、中間リンス工程および／または乾燥工程を伴いまたは伴わずに電気浸漬被覆することを特徴とする、方法。
［２］表面活性物質はノニオニクスから選択されることを特徴とする、［１］に記載の方法。
［３］ノニオニクスは、少なくとも８、好ましくは少なくとも１０、特に好ましくは少なくとも１２であるが好ましくは１８以下、特に好ましくは１６以下であるＨＬＢ値を有することを特徴とする、［２］に記載の方法。
［４］ノニオニクスは、好ましくは末端基キャップされ、特に好ましくはアルキル基で末端基キャップされ、好ましくは８個以下の炭素原子、特に好ましくは４個以下の炭素原子を含有するアルコキシル化アルキルアルコールおよび／またはアルコキシル化脂肪族アミンから選択されることを特徴とする、［２］または［３］に記載の方法。
［５］アルコキシル化アルキルアルコールおよび／または脂肪族アミンは、エトキシル化および／またはプロポキシル化形態で存在し、アルキレンオキシド単位の数は全体で２０以下、好ましくは１６以下であるが好ましくは少なくとも４、特に好ましくは少なくとも８であることを特徴とする、［４］に記載の方法。
［６］アルコキシル化アルキルアルコールおよび／またはアルコキシル化脂肪族アミンは、飽和、および好ましくは非分枝状であり、アルキル基中の炭素原子の数は６以上、好ましくは１０以上であるが２４以下、好ましくは２０以下であることを特徴とする、［４］または［５］に記載の方法。
［７］反応リンスにおける表面活性物質の量は、２０ｐｐｍを超え、好ましくは５０ｐｐｍを超えるが好ましくは１重量％以下であることを特徴とする、［１］〜［６］のいずれかに記載の方法。
［８］反応リンスの水性組成物は、水中に溶解し、およびＰＯ４として計算されるホスフェートを１ｇ／ｋｇ未満、好ましくは０．１ｇ／ｋｇ未満、特に好ましくは０．０１ｇ／ｋｇ未満含有することを特徴とする、［１］〜［７］のいずれかに記載の方法。
［９］反応リンスの水性組成物は、各元素を基準に２０ｐｐｍ未満、好ましくは１０ｐｐｍ未満、特に好ましくは１ｐｐｍ未満の第ＩＩＩＢ、ＩＶＢ、ＶＩＢ亜族の元素および／またはバナジウム元素の水溶性化合物を含有し、好ましくは、上記元素を基準に合計２０ｐｐｍ未満のこれらの水溶性化合物が存在することを特徴とする、［１］〜［８］のいずれかに記載の方法。
［１０］反応リンスの水性組成物は、各元素を基準に５０ｐｐｍ未満、好ましくは１０ｐｐｍ未満、特に好ましくは５ｐｐｍのＣｏ、Ｎｉ、Ｃｕおよび／またはＳｎ元素の水溶性化合物を含有し、好ましくは、上記元素を基準に合計５０ｐｐｍ未満のこれらの水溶性化合物が存在することを特徴とする、［１］〜［９］のいずれかに記載の方法。
［１１］反応リンスの水性組成物は、７以上、好ましくは８以上、特に１２以下、特に好ましくは１１以下、とりわけ好ましくは１０以下のｐＨを有することを特徴とする、［２］〜［１０］のいずれかに記載の方法。
［１２］リンス工程を、好ましくはリンス工程も乾燥工程も、化成処理および反応リンスの間に行わないことを特徴とする、［１］〜［１１］のいずれかに記載の方法。
［１３］化成処理のための酸性水性組成物中のジルコニウムおよび／またはチタニウム元素の水溶性化合物は、ジルコニウムおよび／またはチタニウム元素の弗素酸ならびにその塩から選択されることを特徴とする、［１］〜［１２］のいずれかに記載の方法。
［１４］化成処理のための酸性水性組成物は、ＰＯ４を基準に少なくとも０．２ｇ／ｍ２の層密度を有する任意のホスフェート層を含有しないことを特徴とする、［１］〜［１３］のいずれかに記載の方法。
［１５］化成処理のための酸性水性組成物は、各シラノールを基準に計算されるシランを０．００５ｇ／Ｌ未満、好ましくは０．００２ｇ／Ｌ未満、特に好ましくは０．００１ｇ／Ｌ未満含有することを特徴とする、［１］〜［１４］のいずれかに記載の方法。
［１６］乾燥工程は、反応リンス後および電気浸漬被覆前に行わないことを特徴とする、［１］〜［１５］のいずれかに記載の方法。
［１７］金属成分はスチールおよび／または亜鉛鍍金鋼の表面を少なくとも部分的に有することを特徴とする、［１］〜［１６］のいずれかに記載の方法。